(57)【要約】  本明細書では、シリコン切粉を電子級ポリシリコンまたは冶金級シリコンにリサイクルする方法が記載されている。一例では、本方法は、シリコンインゴットを切断することと、切断プロセスから第１の純度を有するシリコン切粉を回収することとを含む。回収されたシリコンは、高純度冶金シリコンプロセスで精製され、第１の純度よりも高い第２の純度を有する電子級ポリシリコン粒子が生成される。高純度冶金シリコンプロセスは、回収シリコン粒子を精錬された溶融アルミニウム金属に溶解することを含むことができる。
2020517567.tif 000002
【特許請求の範囲】
【請求項１】
シリコンインゴットを切断して、前記シリコンインゴットをウェハ部分とシリコン切粉とに分けることであって、前記シリコン切粉が、第１の純度を有する回収シリコン粒子と１種以上の汚染物質とを含む、分けることと、
前記回収シリコン粒子を前記第１の純度よりも高い第２の純度を有する電子級ポリシリコン粒子に精製することであって、前記回収シリコン粒子を精製することが、前記回収シリコン粒子を精錬された溶融アルミニウム金属に溶解することを含む、精製することと
を備える、方法。
【請求項２】
前記シリコンインゴットを切断することが、ダイヤモンドワイヤー切断プロセスを使用して前記シリコンインゴットをソーイングすることを含む、請求項１に記載の方法。
【請求項３】
前記シリコン切粉をフィルタにかけて、前記回収シリコン粒子を前記１種以上の汚染物質から分離することをさらに備える、請求項１または２に記載の方法。
【請求項４】
前記汚染物質が、金属片または冷却剤添加物のうちの１種以上を含む、請求項３に記載の方法。
【請求項５】
前記シリコンインゴットがｐ型ドーパントを含み、前記電子級ポリシリコン粒子が前記ｐ型ドーパントを含む、請求項１から４のいずれか一項に記載の方法。
【請求項６】
前記シリコンインゴットがｎ型ドーパントを含み、前記電子級ポリシリコン粒子が前記ｎ型ドーパントを含む、請求項１から５のいずれか一項に記載の方法。
【請求項７】
前記電子級ポリシリコン粒子が、前記シリコンインゴットと同じ抵抗率を有する、請求項１から６のいずれか一項に記載の方法。
【請求項８】
前記第１の純度が４Ｎ未満であり、前記第２の純度が１０Ｎよりも高い、請求項１から７のいずれか一項に記載の方法。
【請求項９】
請求項１に記載の方法により製造される、太陽電池。
【請求項１０】
シリコンインゴットを切断して、前記シリコンインゴットをウェハ部分とシリコン切粉とに分けることと、
前記シリコン切粉をシリコン凝集体に圧縮することと、
前記シリコン凝集体を脱水して複数の冶金級シリコン粒子を形成することと
を備える、方法。
【請求項１１】
前記シリコンインゴットを切断することが、ダイヤモンドワイヤー切断プロセスを使用して前記シリコンインゴットをソーイングすることを含む、請求項１０に記載の方法。
【請求項１２】
前記シリコン切粉を圧縮することが、前記シリコン切粉を遠心分離することを含む、請求項１０または１１に記載の方法。
【請求項１３】
前記シリコン切粉が複数のシリコン粒子と液体廃棄物との混合物であり、前記シリコン切粉を遠心分離することが、前記液体廃棄物を前記複数のシリコン粒子から分離し、前記複数のシリコン粒子を前記シリコン凝集体に圧縮する、請求項１２に記載の方法。
【請求項１４】
前記シリコン凝集体の水分含有量が、前記複数の冶金級シリコン粒子の水分含有量の少なくとも２倍である、請求項１０から１３のいずれか一項に記載の方法。
【請求項１５】
前記複数の冶金級シリコン粒子の大部分が、前記複数のシリコン粒子の粒径よりも少なくとも一桁大きい粒径を有する、請求項１３に記載の方法。
【請求項１６】
前記粒径が５００ミクロンよりも大きい、請求項１５に記載の方法。
【請求項１７】
前記複数の冶金級シリコン粒子を粉砕して、前記複数の冶金級シリコン粒子の前記粒径を１０ミクロン未満に低減させることをさらに備える、請求項１５または１６に記載の方法。
【請求項１８】
前記粒径を有する前記複数の冶金級シリコン粒子の第１のサブセットを、前記複数の冶金級シリコン粒子の第２のサブセットから分離することをさらに備える、請求項１５から１７のいずれか一項に記載の方法。
【請求項１９】
前記複数の冶金級シリコン粒子を電子級ポリシリコン粒子に精製することをさらに備え、前記複数の冶金級シリコン粒子が第１の純度を有し、前記電子級ポリシリコン粒子が前記第１の純度よりも高い第２の純度を有する、請求項１０から１８のいずれか一項に記載の方法。
【請求項２０】
請求項１０に記載の方法により製造される、太陽電池。
【発明の詳細な説明】
【技術分野】
【０００１】
［関連出願の相互参照］
本出願は、「ＭＥＴＨＯＤ  ＯＦ  ＲＥＣＹＣＬＩＮＧ  ＳＩＬＩＣＯＮ  ＳＷＡＲＦ  ＩＮＴＯ  ＥＬＥＣＴＲＯＮＩＣ  ＧＲＡＤＥ  ＰＯＬＹＳＩＬＩＣＯＮ」と題された、２０１７年４月１９日出願の米国仮特許出願第６２／４８７，４４７号の利益を主張し、その内容全体が、参照により本明細書に組み込まれる。本出願は、「ＭＥＴＨＯＤ  ＯＦ  ＲＥＣＹＣＬＩＮＧ  ＳＩＬＩＣＯＮ  ＳＷＡＲＦ  ＩＮＴＯ  ＭＥＴＡＬＬＵＲＧＩＣＡＬ  ＧＲＡＤＥ  ＳＩＬＩＣＯＮ」と題された、２０１７年４月１９日出願の米国仮特許出願第６２／４８７，４５２号の利益も主張し、その内容全体が、参照により本明細書に組み込まれる。
【０００２】
本発明の実施形態は、再生可能エネルギーの分野に関し、詳細にはシリコン副産物をリサイクルする方法に関する。
【背景技術】
【０００３】
太陽光発電業界では、シリコンウェハを使用して、光起電力電池およびモジュールを構築している。光起電力電池は、太陽電池として一般に知られており、太陽放射を電気エネルギーに直接変換するためのよく知られた装置である。一般に、太陽電池は、半導体加工技術を使用して半導体ウェハ上または半導体基板上に作製され、基板の表面近くにｐ−ｎ接合が形成される。太陽放射が基板の表面に衝突して基板内に入ると、基板のバルク内に電子正孔対が生成される。電子正孔対が基板内のｐ型およびｎ型のドープ領域まで移動する結果、ドープ領域間に電圧差が発生する。ドープ領域は、太陽電池の導電性領域に接続され、太陽電池からそれと結合された外部回路へと電流が流れる。
【図面の簡単な説明】
【０００４】
【図１】本開示の一実施形態による、シリコン切粉をリサイクルして高純度ポリシリコンを生成する方法のフローチャートである。
【０００５】
【図２】本開示の一実施形態による、シリコン切粉をリサイクルして高純度ポリシリコンを生成する方法におけるインゴット切断プロセスを表すフローチャートである。
【０００６】
【図３】本開示の一実施形態による、シリコン切粉をリサイクルして高純度ポリシリコンを生成する方法における高純度冶金シリコンプロセスを表すフローチャートである。
【０００７】
【図４】本開示の一実施形態による、シリコン切粉をリサイクルして冶金級シリコン粒子を生成する方法のフローチャートである。
【０００８】
【図５】本開示の一実施形態による、シリコン切粉を分離するための遠心分離装置の図である。
【０００９】
【図６】本開示の一実施形態による、シリコン切粉から分離されたシリコン粒子の純度レベルを示すチャートである。
【００１０】
【図７】本開示の一実施形態による、遠心管内のシリコン凝集体の絵図である。
【００１１】
【図８】本開示の一実施形態による、冶金級シリコン粒子の絵図である。
【００１２】
【図９】本開示の一実施形態による、シリコン切粉および冶金級シリコン粒子の粒径分布のグラフを示している。
【００１３】
【図１０】本開示の一実施形態による、冶金級シリコン粒子を使用するシリコン精製プロセスの図である。
【発明を実施するための形態】
【００１４】
以下の「発明を実施するための形態」は、本質的に単に例示的であり、本主題の実施形態またはこのような実施形態の適用および使用を限定することは意図されていない。本明細書で使用するとき、「例示的（ｅｘｅｍｐｌａｒｙ）」という語は、「一例、実例、または例示としての役割を果たすこと」を意味する。本明細書で例示的として説明される実装形態はいずれも、必ずしも他の実装形態よりも好ましいかまたは有利なものとして解釈されるべきではない。さらに、前項の「技術分野」、「背景技術」、「発明の概要」、または以下の「発明を実施するための形態」で提示される、明示または暗示されるいずれの理論によっても、制約されることを意図するものではない。
【００１５】
本明細書は、「１つの実施形態（ｏｎｅ  ｅｍｂｏｄｉｍｅｎｔ）」または「一実施形態（ａｎ  ｅｍｂｏｄｉｍｅｎｔ）」への言及を含む。「１つの実施形態では（ｉｎ  ｏｎｅ  ｅｍｂｏｄｉｍｅｎｔ）」または「一実施形態では（ｉｎ  ａｎ  ｅｍｂｏｄｉｍｅｎｔ）」という語句の出現は、必ずしも、同じ実施形態を指すものではない。特定の特徴、構造、または特性を、本開示と矛盾しない任意の好適な方式で組み合わせることができる。
【００１６】
［用語］
以下のパラグラフは、本開示（添付の「特許請求の範囲」を含む）で使用されている用語に関する、定義および／またはコンテキストを提供する。
【００１７】
「備える（Ｃｏｍｐｒｉｓｉｎｇ）」。この用語は、オープンエンド型である。添付の「特許請求の範囲」で使用されるとき、この用語は、付加的な構造または段階を排除するものではない。
【００１８】
「〜ように構成された（Ｃｏｎｆｉｇｕｒｅｄ  Ｔｏ）」。様々なユニットまたは構成要素が、１つ以上のタスクを実行する「ように構成された」として記述または請求されることがある。そのようなコンテキストでは、「〜ように構成された」は、それらのユニット／構成要素が、動作する際にそれらのタスクを実行する構造を含むことを示すことによって、その構造を含意するために使用される。それゆえ、ユニット／構成要素は、指定のユニット／構成要素が現時点で動作可能ではない（例えば、オン／アクティブではない）場合であっても、そのタスクを実行するように構成されていると言うことができる。ユニット／回路／構成要素が、１つ以上のタスクを実行する「ように構成された」と記載することは、そのユニット／構成要素に関して、米国特許法第１１２条第６項が適用されないことを、明示的に意図するものである。
【００１９】
「第１の」、「第２の」など。本明細書で使用するとき、これらの用語は、それらが前に置かれる名詞に関する標識として使用されるものであり、いずれのタイプの（例えば、空間的、時間的、論理的などの）順序付けも暗示するものではない。例えば、「第１の」太陽電池への言及は、必ずしもこの太陽電池が順序として最初の太陽電池を意味するものではなく、「第１の」という用語は、この太陽電池を他の太陽電池（例えば「第２の」太陽電池）と区別するために使われている。
【００２０】
「結合された」−以下の説明では、要素またはノードまたは機能が共に「結合されている」ことを意味する。本明細書で使用するとき、明示的に別段の定めがある場合を除き、「結合された」とは、１つの要素／ノード／機能が、他の要素／ノード／機能に、直接的または間接的に連結される（または、他の要素／ノード／機能と直接的若しくは間接的に連通する）ことを意味するものであり、必ずしも機械的に連結されるわけではない。
【００２１】
さらに、特定の用語法はまた、以下の説明において参照目的のためにのみ使用される場合があり、それゆえ、限定的であることは意図されていない。例えば、「上部」、「下部」、「上方」、および「下方」などの用語は、参照された図面内での方向を指す。「前部」、「後方」、「後部」、「側部」、「外側」、および「内側」などの用語は、説明されている構成要素について記述する本文および関連図面を参照することによって明らかになる、一貫性はあるが任意の基準系内における、構成要素の諸部分の向きおよび／または位置を記述するものである。そのような用語法は、具体的に上述された語、それらの派生語、および類似の意味の語を含み得る。
【００２２】
「抑制する」−本明細書で使用するとき、抑制する、とは、効果を低減または最小限に抑えることを説明するために使用される。構成要素または機能が、作用、動作、若しくは状態を抑制するものとして説明される場合、それは、完全に、その結果若しくは成果または将来の状態を完全に阻止し得るものである。さらに、「抑制する」はまた、抑制しなければ生じるかもしれない成果、パフォーマンス、および／または効果を低減または減少させることを意味し得る。したがって、構成要素、要素、または機能が、結果または状態を抑制するとして言及される場合、これらの構成要素、要素、または機能は、その結果若しくは状態を完全に阻止または排除する必要はない。
【００２３】
効率は、太陽電池の発電能力に直接関連するため、太陽電池の重要な特性である。同様に、太陽電池を生産する上での効率は、そのような太陽電池の費用対効果に直接関連する。したがって、太陽電池の効率を向上させるための技術、または、太陽電池の製造効率を向上させるための技術が、一般的に望ましい。本開示のいくつかの実施形態は、太陽電池構造体を製造するための新規なプロセスを提供することによって、太陽電池の製造効率の向上を可能にする。本開示のいくつかの実施形態は、新規の太陽電池構造体を提供することによって、太陽電池の効率の向上を可能にする。
【００２４】
本明細書では、シリコン切粉を電子級ポリシリコンまたは冶金級シリコンにリサイクルする方法が説明される。以下の説明では、本開示の実施形態の十分な理解を提供するために、多数の具体的詳細が記載される。これらの具体的詳細なしに、本開示の実施形態は実施できることが、当業者には明らかとなるであろう。他の場合には、本開示の実施形態を不必要に不明瞭にしないために、インゴットから切断された個々のウェハから太陽電池を形成するアプローチなどの、よく知られた製造技術は詳細に説明されない。さらに、図に示される様々な実施形態は、例示的な表現であって、必ずしも原寸に比例して描写されるものではないことを理解されたい。
【００２５】
本明細書では、シリコン副産物をリサイクルする方法が開示される。１つの実施形態では、方法が、シリコンインゴットを切断することと、切断プロセスから第１の純度を有するシリコン切粉を回収することとを含む。回収されたシリコンは、高純度冶金シリコンプロセスで精製され、第１の純度よりも高い第２の純度を有する電子級ポリシリコン粒子が生成される。高純度冶金シリコンプロセスは、回収シリコン粒子を精錬された溶融アルミニウム金属に溶解することを含むことができる。
【００２６】
他の実施形態では、方法が、シリコンインゴットを切断することと、切断プロセスからシリコン切粉を回収することとを含む。回収されたシリコン切粉は、シリコン凝集体に圧縮することができ、シリコン凝集体は、脱水されて冶金級シリコン粒子を形成することができる。冶金級シリコン粒子は、取り扱いに適した所定の粒径にすることができる。冶金級シリコン粒子は、精製プロセスに導入されて電子級ポリシリコン粒子を生成することができる。
【００２７】
シリコンウェハは、シリコンインゴットから切断されることができる。インゴットをウェハにスライスすることは、通常、例えばダイヤモンドワイヤーソーイングプロセスを使用して、シリコンインゴットをソーイングする必要がある。
【００２８】
第１の態様では、ソーイングプロセスは、シリコン切粉としても知られるシリコン粒子などの副産物を生成することができる。シリコン切粉は、副産物が将来の使用のために回収されない限り、価値の損失を表す。光起電力（ＰＶ）電池およびモジュールで使用するためにシリコン切粉を回収してリサイクルする試みは、シリコン切粉を従来のシーメンス法または流動床反応器（ＦＢＲ）プロセスに再導入することを含む。しかしながら、これらのプロセスは、エネルギー集約的であり、高効率の太陽電池用途に必要なレベルの純度を有するリサイクルインゴットを確実に生成することが示されていない。より具体的には、従来のリサイクルプロセスを使用してシリコン切粉から電子級シリコンを生成する経済的な実行可能性は実証されていない。
【００２９】
本開示の一実施形態によれば、シリコン切粉をリサイクルして高純度の電子級ポリシリコン粒子を生成する方法が提供される。インゴット切断プロセスによって生成されたシリコン切粉が、高純度冶金シリコンプロセスによって精製され、汚染物質が除去されてシリコン切粉の純度を高めることができる。高純度冶金シリコンプロセスは、回収シリコン粒子を精錬された溶融アルミニウム金属に溶解することを含むことができる。このプロセスは、従来のシーメンス法またはＦＢＲプロセスと比較して、あまりエネルギー集約的でなく、より具体的には化石燃料系のエネルギー投入の必要性を低減することができる。したがって、以下で説明するプロセスによってリサイクルされるシリコン切粉は、費用対効果が高く環境的に持続可能な方法でシリコン副産物をＰＶのバリューストリームに戻すことができる。
【００３０】
図１を参照すると、本開示の一実施形態による、シリコン切粉をリサイクルして高純度ポリシリコンを生成する方法のフローチャート１００が示されている。材料の単結晶インゴット（通常はブールと呼ばれる）が、チョクラルスキー法またはブリッジマン法などの方法を使用して（例えば、結晶成長によって）成長する。ブールは、例えば、太陽光発電業界または電子業界などの他の業界で使用するためのシリコンウェハを生成するのに使用することができる。多結晶シリコンインゴットも、様々な用途のウェハを形成するのに使用することができる。インゴットは、通常、金型内で溶融液（大抵の場合に溶融物と呼ばれる）を凝固させることにより製造される。金型でのインゴットの製造は、凝固溶融物によって形成された構造が材料の物理的特性を制御するため、完全に凝固して、後の処理に必要な適切な結晶粒構造を形成するように設計される。さらに、金型の形状およびサイズは、インゴットの取り扱いと後工程の処理を容易にすることができるように設計される。通常、溶融物またはインゴットのいずれかを無駄にすると最終製品の製造コストが増加するため、金型は、溶融廃棄物を最小限に抑え、インゴットの排出を支援するように設計される。結晶性物質の物理的構造は、溶融金属を冷却して沈殿させる方法によってほとんど決まる。
【００３１】
結晶シリコンインゴットは、所定のドーピング特性および抵抗率特性を有することができる。例えば、シリコンインゴットは、１〜１０Ω・ｃｍの範囲のバルクシリコン抵抗率を有することができる。抵抗率は、シリコンインゴットに含まれるドーパントに対応することができる。例えば、シリコンインゴットは、ホウ素、インジウム、アルミニウム、またはガリウムなどのｐ型ドーパントを含むことができる。あるいは、シリコンインゴットは、リン、ヒ素、またはスズなどのｎ型ドーパントを含むことができる。ドーパント物質を除くシリコンインゴットの純度は、１０Ｎよりも高く、例えば１１Ｎとすることができる。この純度は、高純度冶金級シリコン（ＵＭＧ−Ｓｉ）プロセスまたは他のシリコン精製プロセスおよび／またはインゴット形成プロセスによって達成されることができる。
【００３２】
工程１０２において、シリコンインゴットを切断して、インゴットをウェハ部分、および未切断部分、およびシリコン切粉に分ける。インゴットをウェハにスライスする、例えば単結晶シリコンウェハにスライスするために、様々なアプローチが使用されてきた。一般的なアプローチは、インゴットのビーム処理を含む。ビームレスインゴットスライスのアプローチも使用される。インゴット切断プロセスの一例が、限定ではなく例として以下に説明される。
【００３３】
図２を参照すると、本開示の一実施形態による、シリコン切粉をリサイクルして高純度ポリシリコンを生成する方法におけるインゴット切断プロセスを表すフローチャート２００が示されている。工程２０２において、インゴットの一部が保持される。例えば、接着剤を使用してインゴットが樹脂ビーム材料に保持されることができる。あるいは、インゴットは、グリッパーによって把持されてもよい。工程２０４において、インゴットを部分的に切断して、インゴットの未切断部分から突出する複数のウェハ部分を形成する。例えば、ワイヤーソーの、ダイヤモンドを埋め込んだニッケルメッキのワイヤーが使用され、インゴットをウェハ形状に切断する。一実施形態では、切断の程度は、インゴットから切断された対称的なウェハを最終的に提供するのに適している。工程２０６において、インゴットはまた、工程２０４の切断方向と直交する方向にインゴットをさらに切断することも含む。例えば、工程２０４の切断は、インゴットの長手方向軸に対して直角とすることができ、工程２０６の切断は、長手方向軸に対して平行とすることができる。そのような直交方向の切断は、未切断部分からウェハ部分を分離するために使用され、複数の個別のウェハが提供される。
【００３４】
一実施形態では、インゴットを部分的に切断すること（工程２０４）および更に切断すること（工程２０６）が両方とも、限定されるものではないが、ダイヤモンドワイヤー（ＤＷ）切断プロセスおよびスラリー系のワイヤースライシングプロセスなどの同じワイヤー切断技術を使用することを含む。ＤＷ切断プロセスは、事前に選択された様々なサイズおよび形状の微細なダイヤモンド粒子を含浸させた、様々な直径および長さのワイヤーを使用して材料を切断するプロセスである。スラリースライシング用のスラリー系のワイヤーソーは、通常、裸線を使用し、切削液（例えば、ポリエチレングリコール、ＰＥＧ）に切削材料（例えば、炭化ケイ素、ＳｉＣ）を含む。それに対して、ＤＷ切断は、通常、粗い研磨剤を使用するのではなく、むしろ冷却液（水性またはグリコール系のいずれか）のみを使用して、切断部の潤滑、冷却、および破片の除去を行う。
【００３５】
ワイヤーソーは、切断に金属ワイヤーまたはケーブルを使用する機械を指すことができる。通常、ワイヤーソーの動きには、連続式（またはエンドレス式またはループ式）と揺動式（または往復運動式）の２種類がある。ワイヤーは、１本のストランドを有するかまたは一体に編まれた複数のストランドを有することができる。ワイヤーソーは、研磨剤を使用して切断する。上述したように、用途に応じて、ダイヤモンド材料が研磨剤として使用されても使用されなくてもよい。単一ストランドソーを研磨用に粗くすることができるか、研磨剤をケーブルに接着することができるか、またはダイヤモンド含浸ビーズ（およびスペーサー）をケーブルに装着することができる。
【００３６】
したがって、例示的な実施形態では、単結晶シリコンインゴットの場合、最初は円形のインゴットが切断プロセスを経て、シリコンインゴットが１つ以上のウェハ部分に分けられる。ソーイング技術、例えばＤＷ切断プロセスの副産物として、シリコンの微粒子がソーワイヤーまたはブレードによって切断経路から排出されることができる。これらの粒子は、おがくずに類似している。シリコン材料は、切断プロセスからの１種以上の追加の副産物と混合して、シリコン切粉と呼ばれる混合物になり得る。例えば、シリコン切粉は、シリコン粒子と、金属片や冷却剤添加物などの１種以上の汚染物質を含む可能性がある。切断プロセス中に汚染物質がシリコン粒子と混合する可能性がある。例えば、冷却剤添加物は、ソーイングプロセス中に使用される切削液に由来し得る。冷却添加物および／または冷却液は、再利用またはリサイクルのために回収され得ることを理解されたい。
【００３７】
再度図１を参照すると、工程１０４において、シリコン切粉をフィルタにかけて、シリコン汚染物質混合物からシリコン粒子を回収する。一実施形態では、シリコン切粉をフィルタにかけて、フィルタにかけた後に回収シリコン粒子と呼ぶことができるシリコン粒子から１種以上の汚染物質を分離する。汚染物質は、低コストの濾過プロセスを使用して効果的に除去することができる。例えば、シリコン切粉は、シリコン粒子または汚染物質のうちの一方を通し、シリコン粒子または汚染物質のうちの他方をとどめる多孔質の布または膜でフィルタにかけることができる。回収シリコン粒子は、第１の純度を有することができる。例えば、フィルタにかけた後、回収シリコン粒子は、４Ｎ未満、例えば１〜３Ｎの純度を有することができる。より具体的には、第１の純度は、９８〜９９．９％Ｓｉの範囲とすることができる。回収シリコン粒子の第１の純度は、シリコンインゴットの純度よりも低くなることができることが認識される。したがって、回収シリコン粒子は、インゴット形成プロセスで使用される前に、さらなる精製を必要とする可能性がある。
【００３８】
工程１０６において、回収シリコン粒子は精製され、電子級ポリシリコン粒子が生成される。回収シリコン粒子は、高純度冶金級シリコンプロセスの冶金級シリコン原料として導入されることができる。高純度冶金シリコンプロセスの一例が以下に説明される。
【００３９】
図３を参照すると、本開示の一実施形態による、シリコン切粉をリサイクルして高純度ポリシリコンを生成する方法における高純度冶金シリコンプロセスを表すフローチャート３００が示されている。回収シリコン粒子は、高純度冶金シリコンプロセス用の、既知の電気抵抗率を有する出発材料を提供する。例えば、回収されたシリコン出発材料の抵抗率は、シリコンインゴットの抵抗率と同じとすることができる。同様に、回収されたシリコン出発材料は、同じドーピング、例えば、ｐ型またはｎ型ドーパントを有してよく、したがって、事前にドープされているとみなされてよい。
【００４０】
工程３０２において、回収シリコン粒子は、精錬された溶融アルミニウム金属に溶解される。回収シリコン粒子は、１，０００℃未満の温度で溶解することができる。したがって、回収シリコン粒子とアルミニウム材料との溶融溶液が形成されることができる。
【００４１】
工程３０４において、精錬された溶融アルミニウム金属を凝固させて、溶液をマスター合金（アルミニウム−シリコン合金）とソーラーシリコンフレークとに分離することができる。ソーラーシリコンフレークは、外表面を有することができ、アルミニウム材料は、外表面に存在することができる。しかしながら、ソーラーシリコンフレークを形成するシリコン材料は、回収シリコン粒子の第１の純度よりも高い純度を有することができる。例えば、ドーパントおよびアルミニウムコーティング材料を除くソーラーシリコンフレークの純度は、３Ｎよりも高くすることができる。
【００４２】
工程３０６において、ソーラーシリコンフレークを酸で洗浄する。例えば、塩酸をソーラーシリコンフレークにかけて、フレークの外表面のアルミニウム材料を除去することができる。ソーラーシリコンフレークを洗浄した後、フレークは、電子級ポリシリコン粒子と呼ばれることができる。より具体的には、電子級ポリシリコン粒子は、任意のドーパント物質を除いて、回収シリコン粒子の第１の純度よりも高い第２の純度を有することができる。第２の純度は、１０Ｎよりも高く、例えば１１Ｎとすることができる。より具体的には、電子級ポリシリコン粒子のシリコン純度は、９９．９９９９９９９９％Ｓｉとすることができる。任意のドーパント物質を含む電子級ポリシリコン粒子の純度は、１０Ｎ未満、例えば７Ｎとすることができる。
【００４３】
電子級ポリシリコン粒子は、シリコンインゴットと同じ抵抗率を有することができる。例えば、電子級ポリシリコン粒子は、１〜１０Ω・ｃｍの範囲の抵抗率を有することができる。同様に、電子級ポリシリコン粒子は、シリコンインゴットに含まれる同じドーパントによって事前にドープされることができる。例として、電子級ポリシリコン粒子は、ホウ素、インジウム、アルミニウム、またはガリウムなどのｐ型ドーパントを含むことができる。あるいは、電子級ポリシリコン粒子は、リン、ヒ素、またはスズなどのｎ型ドーパントを含むことができる。
【００４４】
工程３０８において、電子級ポリシリコン粒子は、再生シリコンインゴットに変えることができる。例えば、電子級ポリシリコン粒子は、溶融されて金型で鋳造され、シリコン切粉の生成に使用されるシリコンインゴットと同一のサイズ、形状、および材料を有する再生シリコンインゴットが形成されることができる。したがって、再生シリコンインゴットは、例えばＤＷ切断によりさらに加工され、より多くのウェハ部分を生成することができる。
【００４５】
上述した回収シリコン粒子または電子級ポリシリコン粒子は、様々な段階で太陽電池生産ラインに導入することができることが認識される。例えば、材料の特性、例えば材料の種類、純度などに応じて、粒子は、ソーラーシリコン生産ラインのスラグ処理段階、浸出段階、または凝固段階で原料として使用されることができる。したがって、上記の説明は、限定的な意味ではなく、例示的な意味で見られるべきである。
【００４６】
一実施形態では、太陽電池は、再生シリコンインゴットから形成されたウェハ部分のうちの１つから製造される。例えば、ＰＶ電池は、再生シリコンインゴットにビームレススライシング法を適用することによって製造された単結晶シリコンウェハを使用して形成されることができる。ＰＶ電池は、太陽電池として一般に知られており、太陽放射を電気エネルギーに直接変換するためのよく知られた装置である。一般に、太陽電池は、半導体加工技術を使用して半導体ウェハ上または半導体基板上に作製され、基板の表面近くにｐ−ｎ接合が形成される。太陽放射が基板の表面に衝突して基板内に入ると、基板のバルク内に電子正孔対が生成される。電子正孔対が基板内のｐ型ドープ領域およびｎ型ドープ領域まで移動する結果、ドープ領域間に電圧差が発生する。ドープ領域は、太陽電池の導電性領域に接続され、太陽電池からそれと結合された外部回路へと電流が流れる。しかしながら、上記のシリコンリサイクルプロセスは、太陽電池製造用のウェハの生成に限定されないことを理解されたい。
【００４７】
他の態様では、ソーイングプロセスは、シリコン切粉としても知られるシリコン粒子および汚染物質のスラリーなどの副産物を生成し得る。光起電力（ＰＶ）電池およびモジュールに使用するためにシリコン切粉を回収してリサイクルする試みは、シリコン切粉をポリシリコン製造プロセス、例えば従来のシーメンス法に再導入することを含む。しかしながら、シリコン切粉からシリコン粒子を回収する試みは以前には、１ミクロン未満の平均粒径を有する微細なシリコン粉末を回収することしか成功していなかった。微細なシリコン粉末は、取り扱いが難しく、ポリシリコン製造プロセスの原料としてはすぐに役に立たない。より具体的には、微細なシリコン粉末は、輸送の目的には準最適であり、シーメンス法ベースのポリシリコン製造用の冶金級シリコン（ＭＧ−Ｓｉ）のような直接の原料としても準最適である。
【００４８】
説明は、主にＰＶ電池およびモジュールに使用するためのシリコン切粉のリサイクルに関するものであるが、シリコン切粉のリサイクルは、はるかに広い用途を有することが理解される。例えば、リサイクルされるシリコン切粉および／またはシリコン切粉をリサイクルする際の副産物は、シリコンおよびアルミニウム合金の用途に使用されることができる。以下に説明する方法、より具体的にはシリコン切粉のリサイクル製品から利益を得ることができる業界は、自動車、航空宇宙、および建築材料のセクターを含む。
【００４９】
本開示の一実施形態によれば、シリコン切粉をリサイクルしてＭＧ−Ｓｉ粒子を生成する方法が提供される。インゴット切断プロセスによって生成されたシリコン切粉は、シリコン凝集体に圧縮されることができ、シリコン凝集体は、脱水されてＭＧ−Ｓｉ粒子を形成することができる。ＭＧ−Ｓｉ粒子は、シリコン切粉中のシリコン粒子の粒径よりも少なくとも一桁大きい粒径を有することができる。例えば、リサイクルプロセスから生じるＭＧ−Ｓｉ粒子の大部分は、５０ミクロンよりも大きく、例えば５０ミクロンから１０ｍｍの範囲の粒径を有することができる。ＭＧ−Ｓｉ粒子は、さらに加工され、例えば粉砕され、サイズに基づいて選択されることができる。選択されたＭＧ−Ｓｉ粒子は、ポリシリコン製造プロセスに導入され、さらなるシリコンウェハの製造のためにリサイクルシリコンインゴットを生成することができる。選択されないＭＧ−Ｓｉ粒子は、リサイクルプロセスに再導入されて回収されることができる。
【００５０】
図４を参照すると、本開示の一実施形態による、シリコン切粉をリサイクルして冶金級シリコン粒子を生成する方法のフローチャート４００が示されている。材料の単結晶インゴット（通常はブールと呼ばれる）は、チョクラルスキー法またはブリッジマン法などの方法を使用して（例えば、結晶成長によって）成長する。ブールは、例えば、太陽光発電業界または電子業界などの他の業界で使用するためのシリコンウェハを生成するのに使用することができる。多結晶シリコンインゴットも、様々な用途のウェハを形成するのに使用することができる。インゴットは、通常、金型内で溶融液（大抵の場合に溶融物と呼ばれる）を凝固させることにより製造される。金型でのインゴットの製造は、凝固溶融物によって形成された構造が材料の物理的特性を制御するため、完全に凝固して、後の処理に必要な適切な結晶粒構造を形成するように設計される。さらに、金型の形状およびサイズは、インゴットの取り扱いと後工程の処理を容易にすることができるように設計される。通常、溶融物またはインゴットのいずれかを無駄にすると最終製品の製造コストが増加するため、金型は、溶融廃棄物を最小限に抑え、インゴットの排出を支援するように設計される。結晶性物質の物理的構造は、溶融金属を冷却して沈殿させる方法によってほとんど決まる。
【００５１】
結晶シリコンインゴットは、所定のドーピング特性および抵抗率特性を有することができる。例えば、シリコンインゴットは、１〜１０Ω・ｃｍの範囲のバルクシリコン抵抗率を有することができる。抵抗率は、シリコンインゴットに含まれるドーパントに対応することができる。例えば、シリコンインゴットは、ホウ素、インジウム、アルミニウム、またはガリウムなどのｐ型ドーパントを含むことができる。あるいは、シリコンインゴットは、リン、ヒ素、またはスズなどのｎ型ドーパントを含むことができる。ドーパント物質を除くシリコンインゴットの純度は、１０Ｎよりも高く、例えば１１Ｎとすることができる。この純度は、高純度冶金級シリコン（ＵＭＧ−Ｓｉ）プロセスまたは他のシリコン精製プロセスおよび／またはインゴット形成プロセスによって達成されることができる。
【００５２】
工程４０２において、シリコンインゴットを切断して、インゴットをウェハ部分およびシリコン切粉に分ける。インゴットをウェハにスライスする、例えば単結晶シリコンウェハにスライスするために、様々なアプローチが使用されてきた。一般的なアプローチは、インゴットのビーム処理を含む。ビームレスインゴットスライスのアプローチも使用される。一実施形態では、シリコン切粉をリサイクルして冶金級シリコン粒子を生成する方法におけるインゴット切断プロセスの一例が、図２のフローチャート２００に関連して上述したプロセスと同じまたは同様である。
【００５３】
一例では、得られたシリコン切粉は、シリコン粒子と１種以上の汚染物質との混合物を含み得る。汚染物質は、例として、金属片または液体廃棄物とすることができる。より具体的には、液体廃棄物は、切断プロセス中にシリコン粒子と混合する切削液からの冷却剤添加物を含んでもよい。切削液は、希釈された水性冷却剤とすることができ、シリコン切粉の０．５〜４％の体積を占めることができる。冷却添加物および／または冷却液は、再利用またはリサイクルのために回収されることができることを理解されたい。
【００５４】
ポリシリコン製造プロセスに使用するシリコン切粉からシリコン粒子を回収するために、液体廃棄物がシリコン粒子から分離され得る。再度図４を参照すると、工程４０４において、シリコン切粉は、シリコン凝集体に圧縮される。シリコン切粉の圧縮は、以下に説明するように液体廃棄物をシリコン粒子から分離することができる。例えば、シリコン切粉を圧縮することは、シリコン粒子が遠心管の外側領域に回転して液体廃棄物から分離するように、シリコン切粉を遠心分離することを含むことができる。
【００５５】
図５を参照すると、本開示の一実施形態による、シリコン切粉を分離するための遠心分離装置５００の図が示されている。シリコン切粉５０２は、供給懸濁液として遠心分離装置５００の遠心管５０４に導入される。遠心分離装置５００は、例えば、遠心管５０４を含むデカンタ遠心分離を実施するための装置とすることができる。遠心管５０４は、外側コーティング５０８によって形成された無孔ボウル５０６によって囲まれていてもよい。遠心管５０４は、モータ５１０によって回転し、より重いシリコン粒子を遠心管５０４に対して外向きに回転させ、遠心管５０４の壁にケーキ５１２を形成することができる。ケーキ５１２は、シリコン凝集体と呼ばれることができる。シリコン凝集体は、顕微鏡レベルの圧縮を有することができる。しかしながら、凝集体内の粒子は、まだ粉末形態になっていることがある。液体５１４は、図５の矢印の流れにしたがって除去され、最終的には遠心分離物５１６として蓄積されることができる。
【００５６】
図６を参照すると、本開示の一実施形態による、シリコン切粉から分離されたシリコン粒子の純度レベルを示すチャート６００が示されている。一実施形態では、シリコン切粉のシリコン粒子は、非遠心分離技術を使用して液体廃棄物から分離される。例えば、シリコン切粉は、液体廃棄物を除去してシリコン凝集体を得る多孔質の布または膜でフィルタにかけることができる。図６のデータは、分離されたシリコン粒子の純度に関して、異なる分離方法の間に有意な差がないことを示している。具体的には、標準的な遠心分離、超遠心分離、布濾過、または膜濾過という分離方法のうちのいずれかによって達成されるシリコン凝集体は、３Ｎのシリコン純度（炭素および酸素を除く）を有する。より具体的には、シリコン切粉から抽出されたシリコン粒子は、９９．９％Ｓｉの純度を有することができる。典型的な冶金級の金属レベルは、チャート６００の領域６０２に示されている。
【００５７】
図７を参照すると、本開示の一実施形態による、遠心管７０２内のシリコン凝集体の絵図が示されている。シリコン切粉を遠心分離することは、シリコン切粉中のシリコン粒子を、遠心管７０２の管壁７０６の内側チャネル７０４に堆積させることができる。堆積したシリコン凝集体７０８は、シリコン切粉の水分含有量よりも少ない水分含有量を有することができる。例えば、シリコン凝集体７０８は、４０〜５０％、例えば４５％の水分含有量を有することができる。圧縮されたシリコン凝集体７０８は、５０〜６０％の範囲、例えば５５％のシリコン体積密度を有することができる。そのようなプロセス中の遠心力に応じて、シリコン切粉の圧縮は、より大きなシリコン粒子を同時に形成することができる。例えば、圧縮されたシリコン粒子は、直径が１００μｍよりも大きいサイズを有する個別の粒子であってもよい。
【００５８】
再度図４を参照すると、工程４０６において、シリコン凝集体を脱水してＭＧ−Ｓｉ粒子を形成する。シリコン凝集体の脱水は、炉によって行うことができる。例えば、シリコン凝集体を含む遠心管は、所定の期間、例えば２５０℃の温度に上げた炉内に配置されてもよい。シリコン凝集体の加熱は、シリコン凝集体中の水分、例えば、切削液から残った有機残留物を蒸発させることができる。
【００５９】
図８を参照すると、本開示の一実施形態による、冶金級シリコン粒子８００の絵図が示されている。工程４０６における加熱プロセスはまた、シリコン凝集体を冶金級シリコン（ＭＧ−Ｓｉ）粒子８００に凝集させることもできる。一実施形態では、脱水プロセスから生じるＭＧ−Ｓｉ粒子８００は、図７のシリコン凝集体７０８とは実質的に異なるバルク特性を有する。例えば、シリコン凝集体７０８の水分含有量は、ＭＧ−Ｓｉ粒子８００の水分含有量の少なくとも２倍とすることができる。例として、ＭＧ−Ｓｉ粒子８００の水分含有量は、２％未満、例えば０．１１％とすることができる。したがって、ＭＧ−Ｓｉ粒子８００の水分含有量は、図７のシリコン凝集体７０８よりも少なくとも一桁小さくすることができる。
【００６０】
図９を参照すると、本開示の一実施形態による、シリコン切粉および冶金級シリコン粒子の粒径分布のグラフ９００および９０２がそれぞれ示されている。説明全体で使用される粒径は、既知のサイジング技術によって決定される粒子の平均最大寸法を参照することができることを理解されたい。粒子は、完全に球形ではないことがあり、したがって、技術的な意味で直径を有していないことがあるが、粒径は、直径または当該技術分野において知られている他の寸法基準として表すことができる。
【００６１】
ＭＧ−Ｓｉ粒子８００の粒径はまた、シリコン凝集体７０８の粒径と実質的に異なってもよい。一実施形態では、ソーイングしたままのシリコン切粉中のシリコン粒子の粒径の範囲は、１ミクロン未満である。上述したように、シリコン凝集体７０８中のシリコン粒子は、ソーイングしたままのシリコン切粉と実質的に同じサイズを有することができる。それに対して、遠心分離圧縮９０４および脱水プロセス９０６から生じるＭＧ−Ｓｉ粒子８００の大部分は、ソーイングしたままのシリコン粒子の粒径よりも少なくとも一桁大きい粒径を有する。例えば、一実施形態では、ＭＧ−Ｓｉ粒子８００は、４０ミクロンよりも大きい粒径を有し、ＭＧ−Ｓｉ粒子の大部分は、５０ミクロンよりも大きい粒径を有する。ＭＧ−Ｓｉ粒子８００の大部分は、７０〜１００ミクロンの範囲またはさらに大きいサイズを有することができる。したがって、遠心分離および脱水プロセスによって生成されたＭＧ−Ｓｉ粒子８００は、ダイヤモンドワイヤー（ＤＷ）切断プロセスによって生成されたシリコン粉末と比較して、取り扱いによく適合することができる。
【００６２】
一実施形態では、シリコン切粉をリサイクルする方法は、ポリシリコン製造プロセスに導入されるＭＧ−Ｓｉ粒子のサイズをより均一にする工程を必要に応じて含むことができる。再度図４を参照すると、工程４０８において、ＭＧ−Ｓｉ粒子８００は、粉砕されてＭＧ−Ｓｉ粒子分布の最大サイズを所定の閾値未満に低減することができる。例えば、ＭＧ−Ｓｉ粒子８００は、ボールミリングプロセスまたは他の粉砕プロセスを通過し、ＭＧ−Ｓｉ粒子８００の粒径を１０００ミクロン未満、例えば１００〜１０００ミクロンの範囲に低減することができる。一実施形態では、最大粒径は、１ミクロン未満に低減される。
【００６３】
再度図４を参照すると、脱水プロセスから生じるＭＧ−Ｓｉ粒子のサイズを変えることに加えて、ポリシリコン製造プロセスに導入するために、所定のサイズ範囲のＭＧ−Ｓｉ粒子が選択されることができる。例えば、工程４１０において、ＭＧ−Ｓｉ粒子の第１のサブセットを、ＭＧ−Ｓｉ粒子の第２のサブセットから分離することができる。一実施形態では、第１のサブセットは、所定の最小サイズを有するＭＧ−Ｓｉ粒子を含む。例えば、第１のサブセットは、少なくとも１ミクロンの粒径を有するＭＧ−Ｓｉ粒子を含むことができる。最小サイズ閾値を満たさないＭＧ−Ｓｉ粒子の第２のサブセットは、工程４０４においてリサイクル方法に再導入されてもよい。すなわち、ＭＧ−Ｓｉ粒子の第２のサブセットは、シリコン切粉と混合して遠心分離プロセスに再導入することができる。したがって、シリコン切粉からのシリコン粒子の圧縮および脱水は、ポリシリコン製造プロセスにおいてさらに処理するための最小サイズ閾値を満たすＭＧ−Ｓｉ粒子に凝集されるまでループで処理されることができる。
【００６４】
再度図４を参照すると、工程４１２において、ＭＧ−Ｓｉ粒子は、電子級ポリシリコン粒子に精製することができる。ＭＧ−Ｓｉ粒子は、シリコン精製プロセスにおいてポリシリコンを製造するための直接の原料として輸送および使用するのに最適なサイズにすることができる。
【００６５】
図１０を参照すると、本開示の一実施形態による、冶金級シリコン（ＭＧ−Ｓｉ）粒子１００２を使用するシリコン精製プロセス１０００の図が示されている。例えば図４のフローチャート４００の工程４０２〜４１０によって生成されるような冶金級シリコン粒子１００２は、例えば、通常、二酸化ケイ素の還元プロセスによって生成される冶金級シリコン粒子１００２を使用する段階で、シーメンス法ベースのポリシリコン製造プロセスに導入することができる。一実施形態では、冶金級シリコン粒子１００２は、２〜４Ｎの範囲、例えば３Ｎなどの第１の純度を有する。より具体的には、１つの実施形態では、シリコン精製プロセスに導入される冶金級シリコン粒子１００２は、９９〜９９．９％Ｓｉの第１の純度を有することができる。冶金級シリコン粒子１００２は、冶金級シリコン粒子１００２中の不純物をさらに精製および除去するために、以下により詳細に説明する一連のプロセス、例えばトリクロロシランプロセスなどを介して精製することができる。一実施形態では、冶金級シリコン粒子１００２にシリコン精製プロセスを適用した後、冶金級シリコン粒子１００２は、第１の純度よりも高い第２の純度を有する電子級ポリシリコン粒子１００４に変えることができる。
【００６６】
一実施形態では、電子級ポリシリコン粒子１００４の第２の純度は、インゴット成長１００６および／またはブロック鋳造１００８および／またはシリンダ成長１０１０に適している。例えば、第２の純度は、１０Ｎよりも高く、例えば９９．９９９９９９９９％Ｓｉとすることができる。したがって、電子級ポリシリコン粒子１００４は、さらに処理され、図４のフローチャート４００の工程４０２においてシリコン切粉を形成するために使用されるシリコンインゴットと同じまたは本質的に同じ材料特性を有するリサイクルシリコンインゴットを形成することができる。リサイクルシリコンインゴットは、全体のシリコンウェハ製造プロセス１０１４においてウェハ切断１０１２を受けることができる。すなわち、リサイクルシリコン切粉は、リサイクルシリコンインゴットの前駆体物質である冶金級シリコン粒子１００２として、光起電力（ＰＶ）シリコンバリューチェーンに効果的に再導入することができる。冶金級シリコンは、高価になる可能性があり、したがって、リサイクルしなければシリコン切粉として無駄になるであろうシリコン粒子の再回収は、全て込みのシリコンコストを削減し、経済的利益を実現することを理解されたい。
【００６７】
再度図１０を参照すると、一実施形態では、精製プロセスは、二酸化ケイ素還元工程１０１６を含むことができる。ＳｉＯ２源１０１８および炭素源１０２０は、摂氏１９００〜２０００度の範囲の温度で電子アーク炉１０２２にさらされる。
【００６８】
再度図１０を参照すると、一実施形態では、精製プロセスは、化学的Ｓｉ精製工程１０２４を含むことができる。塩酸供給源１０２６は、流動床反応器（ＦＢＲ）１０３０内で二酸化ケイ素還元工程１０１６からの生成物１０２８と結合する。流動床反応器（ＦＢＲ）１０３０では、水素ガス（Ｈ２）１０３２が排出されることができる。トリクロロシラン（ＳｉＨＣｌ３）１０３４が生成され、ダスト濾過１０３６、およびトリクロロシラン凝縮工程１０３８を受ける。そして、得られた生成物は、トリクロロシラン貯蔵タンク１０４０に保持され、最終的に蒸留段階１０４２において蒸留される。得られた精製トリクロロシラン生成物１０４４は、水素（Ｈ２）１０４８が導入されるＳｉ蒸発器１０４６を介して処理される。得られた生成物は次に、化学気相成長（ＣＶＤ）反応装置１０５０によって処理され、電子級ポリシリコン粒子１００４および排気ガス１０５２が生成される。
【００６９】
一実施形態では、太陽電池は、リサイクルシリコンインゴットから形成されたウェハ部分のうちの１つから製造される。例えば、ＰＶ電池は、リサイクルシリコンインゴットにビームレススライシング法を適用して製造された単結晶シリコンウェハを使用して形成されることができる。ＰＶ電池は、太陽電池として一般に知られており、太陽放射を電気エネルギーに直接変換する装置としてよく知られている。一般に、太陽電池は、半導体加工技術を使用して半導体ウェハ上または半導体基板上に作製され、基板の表面近くにｐ−ｎ接合が形成される。太陽放射が基板の表面に衝突して基板内に入ると、基板のバルク内に電子正孔対が生成される。電子正孔対が基板内のｐ型ドープ領域およびｎ型ドープ領域まで移動する結果、ドープ領域間に電圧差が発生する。ドープ領域は、太陽電池の導電性領域に接続され、太陽電池からそれと結合された外部回路へと電流が流れる。しかしながら、上記のシリコンリサイクルプロセスは、太陽電池製造用のウェハの生成に限定されないことを理解されたい。
【００７０】
このように、シリコン副産物をリサイクルする方法が開示されてきた。
【００７１】
具体的な実施形態が上述されてきたが、これらの実施形態は、特定の特徴に関して単一の実施形態のみが説明される場合であっても、本開示の範囲を限定することを意図するものではない。本開示で提供される特徴の例は、別段の記述がある場合を除き、限定的であることよりも、むしろ例示的であることを意図するものである。上記の説明は、本開示から利益を得る当業者には明らかとなるような、代替形態、変更形態、および均等物を包含することを意図するものである。
【００７２】
本開示の範囲は、本明細書で対処される問題のいずれかまたは全てを軽減するか否かにかかわらず、本明細書で（明示的または暗示的に）開示される、あらゆる特徴若しくは特徴の組み合わせ、またはそれらのあらゆる一般化を含む。したがって、本出願（または、本出願に基づく優先権を主張する出願）の特許出願手続き中に、任意のそのような特徴の組み合わせに対して、新たな請求項を考案することができる。具体的には、添付の「特許請求の範囲」を参照して、従属請求項からの特徴を、独立請求項の特徴と組み合わせることができ、それぞれの独立請求項からの特徴を、単に添付の請求項で列挙される具体的な組み合わせのみではなく、任意の適切な方式で組み合わせることができる。
【図１】
2020517567.tif 000003
【図２】
2020517567.tif 000004
【図３】
2020517567.tif 000005
【図４】
2020517567.tif 000006
【図５】
2020517567.tif 000007
【図６】
2020517567.tif 000008
【図７】
2020517567.tif 000009
【図８】
2020517567.tif 000010
【図９】
2020517567.tif 000011
【図１０】
2020517567.tif 000012
【国際調査報告】
2020517567.tif 000013
2020517567.tif 000014